(57)【要約】【課題】突起部分が破損脱落し難いＪＥＤＥＣ規格の導電性半導体集積回路装置用トレーおよびその製造方法を提供する。【解決手段】半導体集積回路装置を収納するＪＥＤＥＣ規格の導電性半導体集積回路装置用トレーであって、前記トレーは長方形で段積み可能であり、半導体集積回路装置収納部分とそれを囲むトレー外枠部分とを有し、前記外枠トレー部分は４つのトレー周壁外側面を有し、相対するトレー周壁外側面に突起部分を備えており、前記突起部分が、特定の落下テストにおいて、前記半導体集積回路装置収納部分および／または前記トレー外枠部分と同じ材料からなる突起部分が破損脱落する落下高さより、２０ｃｍ以上高い落下高さを与える材料からなる導電性半導体集積回路装置用トレーおよびその製造方法。【選択図】　　　なし【特許請求の範囲】
【請求項１】
半導体集積回路装置を収納するＪＥＤＥＣ規格の導電性半導体集積回路装置用トレーであって、前記トレーは長方形で段積み可能であり、半導体集積回路装置収納部分とそれを囲むトレー外枠部分とを有し、前記外枠トレー部分は４つのトレー周壁外側面を有し、相対するトレー周壁外側面に突起部分を備えており、前記突起部分が、下記落下テストにおいて、前記半導体集積回路装置収納部分および／または前記トレー外枠部分と同じ材料からなる突起部分が破損脱落する落下高さより、２０ｃｍ以上高い落下高さを与える材料からなることを特徴とする導電性半導体集積回路装置用トレー。
落下テスト：錘を入れたトレー１９枚と上蓋用トレー１枚を重ねて約５ｋｇとし、ポリプロピレン製樹脂バンドで締結したものを、相対するトレー周壁害側面の突起部分の片方を下向きにし、トレー底面と床面の角度が７５°になるように落下させ、突起部分が破損脱落する高さを測定する。
【請求項２】
突起部分が垂直方向および水平方向に伸びた接合部分を有する成形品であって、前記接合部分がトレー外枠部分に内包され、トレー外枠部分と一体化していることを特徴とする請求項１記載の導電性半導体集積回路装置用トレー。
【請求項３】
突起部分が、導電性材料または非導電性材料であることを特徴とする請求項１記載の導電性半導体集積回路装置用トレー。
【請求項４】
請求項１〜３のいずれかに記載の導電性半導体集積回路装置用トレーの製造方法であって、前記トレーを射出成形するときに、突起部分をインサート成形することを特徴とする導電性半導体集積回路装置用トレーの製造方法の製造方法。
【発明の詳細な説明】
【０００１】
【発明の属する技術分野】
本発明は、ＪＥＤＥＣ規格の導電性半導体集積回路装置用トレーに関するものである。さらに詳細には、突起部分が破損脱落し難いＪＥＤＥＣ規格の導電性半導体集積回路装置用トレーに関するものである。
【０００２】
【従来の技術】
半導体集積回路装置を収納するトレーの材料には、収納した半導体集積回路装置の静電気による回路破壊を防止するために、導電性材料が使用されている。
トレー材料が、ポリスチレン系（以下、ＰＳ系と略す。）の導電性材料やポリプロピレン系（以下、ＰＰ系と略す）の導電性材料の場合、トレーのコストと要求特性は満たされているが、強度が低く破損し易いことがある。
【０００３】
半導体集積回路装置が加熱処理される場合、トレーとしては、加熱処理および加熱処理後の使用に支障がなく、耐熱性を有するトレーが用いられ、材料としては、ポリフェニレンエーテル系（以下、ＰＰＥ系と略す。）、ポリエーテルスルホン系（以下、ＰＥＳ系と略す。）およびポリスルホン系（以下、ＰＳＵと略す。）の熱可塑性樹脂に、カーボンブラックの粒子や繊維等を配合した耐熱導電性材料が使用されている。前記の耐熱導電性材料からなるトレーは、導電性、耐熱性および寸法安定性等には優れるが、耐衝撃性が低く破損し易いことがある、特に、ＰＥＳ系およびＰＳＵ系の熱可塑性樹脂にカーボンファイバーが配合された耐熱導電性材料を使用したトレーは、耐熱性や制電領域の導電性に優れ、カーボン脱落による汚染がないものであるが、脆く破損し易いことがある。
【０００４】
ＪＥＤＥＣ規格の導電性半導体集積回路装置用トレーに関しては、トレーの両端の突起部分が、衝突や落下等の衝撃によって、破損脱落することがある。さらに、最近では、トレーを使用する環境が変化して来ており、例えば、収納する半導体集積回路装置の重量が増えていること、運搬時の梱包形態が変更され、トレーに加わる衝突や落下時の衝撃が増えていること、また、トレーの回収装置が導入され、トレーを高い位置から落下させて、トレー集積所へ移送されるようになっていること等のために、新たな破損脱落が発生している。
【０００５】
そして、突起部分の破損脱落片は、半導体集積回路装置に接触すると、半導体集積回路装置を破損したり、半導体集積回路装置を取扱う環境を汚染したりする。また、突起部分が破損脱落すると、トレーの再使用が難しくなる。
【０００６】
また、ＪＥＤＥＣ規格の導電性半導体集積回路装置用トレーには、通常、その両端部の突起部分に名称や耐熱性および材質等が刻印されている。よって、
この突起部分が破損脱落した場合、トレーを識別できなくなり、また、破損トレーを原料として再利用する場合にも、トレーの選別が難しくなる。
【０００７】
突起部分の破損脱落を防止するためには、トレーに用いられる材料を変更することが考えられるが、トレーに求められる特性と材料の特性が異なることがあるため、材料の変更は難しい。
【０００８】
また、既存のトレーは、通常、従来の材料の特性に合わせて造られた既存のトレー金型を用いて、射出成形加工により製造されている。材料を新たな材料に変更した場合、新たな材料の成形収縮率や流動性等の特性が、従来の材料と異なるために、新たな材料に合わせて新たなトレー金型を製作する必要が生じ、開発に時間やコストがかかり好ましくない。
【０００９】
【発明が解決しようとする課題】
本発明の目的は、突起部分が破損脱落し難いＪＥＤＥＣ規格の導電性半導体集積回路装置用トレーおよびその製造方法を提供することにある。
【００１０】
【課題を解決するための手段】
本発明者等は、前述のとおりの状況において、検討の結果、本発明が、上記の課題を解決できることを見出し、本発明を完成させるに至った。
すなわち、本発明は、
半導体集積回路装置を収納するＪＥＤＥＣ規格の導電性半導体集積回路装置用トレーであって、前記トレーは長方形で段積み可能であり、半導体集積回路装置収納部分とそれを囲むトレー外枠部分とを有し、前記外枠トレー部分は４つのトレー周壁外側面を有し、相対するトレー周壁外側面に突起部分を備えており、前記突起部分が、下記落下テストにおいて、前記半導体集積回路装置収納部分および／または前記トレー外枠部分と同じ材料からなる突起部分が破損脱落する落下高さより、２０ｃｍ以上高い落下高さを与える材料からなる導電性半導体集積回路装置用トレーおよびその製造方法に係るものである。
落下テスト：錘を入れたトレー１９枚と上蓋用トレー１枚を重ねて約５ｋｇとし、ポリプロピレン製樹脂バンドで締結したものを、相対するトレー周壁害側面の突起部分の片方を下向きにし、トレー底面と床面の角度が７５°になるように落下させ、突起部分が破損脱落する高さを測定する。
【００１１】
【発明の実施の形態】
本発明のＪＥＤＥＣ規格の導電性半導体集積回路装置用トレー（以下、ＪＥＤＥＣトレーと称することがある。）の半導体集積回路装置収納部分とそれを囲むトレー外枠部分に用いられる材料としては、一般的に、導電性半導体集積回路装置用トレーに用いられている材料であって、導電性ＩＣトレー材料や導電性耐熱ＩＣトレー材料と称されている熱可塑性樹脂組成物である。例えば、熱可塑性樹脂と導電性材料と改質剤とからなる導電性熱可塑性樹脂組成物が挙げられる。
【００１２】
熱可塑性樹脂としては、例えば、ＰＥＳ系樹脂、ＰＳＵ系樹脂、ＰＰＥ系樹脂、ＰＳ系樹脂、ポリカーボネイト系樹脂、ＰＰ系樹脂、ポリエチレン系樹脂、液晶ポリマー系樹脂等の熱可塑性樹脂が挙げられ、これらを単独で用いてもよく、少なくとも２種類を併用してもよい。導電性材料としては、例えば、導電性のカーボンブラック、金属の粒子、繊維等が挙げられる。改質剤としては、例えば、非導電性の無機フィラー等が挙げられる。
【００１３】
本発明のＪＥＤＥＣトレーの外枠トレー部分の相対するトレー周壁外側面に備えられている突起部分に用いられる材料としては、下記落下テストにおいて、半導体集積回路装置収納部分および／またはトレー外枠部分と同じ材料からなる突起部分が破損脱落する落下高さより、２０ｃｍ以上高い落下高さを与える材料である。
落下テスト：錘を入れたトレー１９枚と上蓋用トレー１枚を重ねて約５ｋｇとし、ポリプロピレン製樹脂バンドで締結したものを、相対するトレー周壁害側面の突起部分の片方を下向きにし、トレー底面と床面の角度が７５°になるように落下させ、突起部分が破損脱落する高さを測定する。
【００１４】
突起部分に用いられる材料としては、前述の半導体集積回路装置収納部分とそれを囲むトレー外枠部分に用いられる材料と同じであっても異なっていてもよい。また、導電性の材料であっても、非導電性の材料であってもよい。
【００１５】
半導体集積回路装置収納部分とそれを囲むトレー外枠部分に用いられる材料と、突起部分に用いられる材料は、原料としてリサイクルするときに混合しても問題の無い組合せであることが好ましい。
【００１６】
突起部分に非導電性の材料を用いると、非導電性の材料は、一般に、同種の導電性の材料よりも脆くないため、脱落破損する高さが高いので好ましく、また、原料としてリサイクルするときに混合しても問題が無いことが多いので好ましい。
【００１７】
突起部分に非導電性の材料を用いて、その表面を公知の方法で導電化処理してもよく、導電化処理の方法としては、例えば、帯電防止剤を塗付するコーティング法やイオン注入法等が挙げられる。
【００１８】
突起部分に非導電性の材料を用いる場合には、必要に応じて、導電性トレーに非導電性部分があることを示すために、突起部分の色調を、半導体集積回路装置収納部分とそれを囲むトレー外枠部分とは異なる色調とすることが好ましい。
【００１９】
突起部分として、好ましくは、垂直方向および水平方向に伸びた接合部分を有する成形品であり、突起部分が前記接合部分を有するために、接合部分がトレー外枠部分に内包され、トレー外枠部分と一体化できるものである。
【００２０】
本発明のＪＥＤＥＣトレーの製造方法としては、射出成形加工法が挙げられ、さらに、２色射出成形法やインサート成形法を挙げることができる。好ましくは、突起部分である成形品をトレー成形用金型内の対応箇所に設置した後に、トレー成形材料を射出成型して、トレー外枠部分と一体化させるインサート成形法である。特に、既存の設備と既存の金型を用いて、容易に実施できるインサート成形が好ましい。
【００２１】
インサート成形法において用いられる突起部分として、好ましくは、突起部分の形状を有する成形品であり、より好ましくは突起部分の形状に加えてインサート成形に適した形状を有する成形品であり、さらに好ましくはトレー外枠部分に内包され、トレー外枠部分と一体化できる垂直方向および水平方向に伸びた接合部分を有する成形品である。
突起部分の加工方法としては、切削加工や射出成型加工が挙げられ、好ましくは射出成形加工である。
【００２２】
本発明の実施形態について図を参照して説明する。
図１は、本発明のＪＥＤＥＣ規格の導電性半導体集積回路装置収納用トレーの一実施形態を示した斜図である。前記トレーが、半導体集積回路装置を収納する部分とそれを囲むトレー外枠部分とを有し、前記外枠トレー部分は４つのトレー周壁外側面を有し、相対するトレー周壁外側面に突起部分を備えていることを示す。
【００２３】
図２は、図１のＡ−Ａ線に沿った断面図である。突起部分が垂直方向および水平方向に伸びた接合部分を有する成形品であって、前記接合部分がトレー外枠部分に内包され、トレー外枠部分と一体化していることを示す。
【００２４】
図３は、図２に示した突起部分の一実施形態の４面図（正面図、側面図、上面図および底面図）である。トレー外枠部分に内包され、トレー外枠部分と一体化できる垂直方向および水平方向に伸びた接合部分を有することを示す。
【００２５】
図２および図３に示すとおり、突起部分が垂直方向および水平方向に伸びた接合部分を有する成形品であって、前記接合部分がトレー外枠部分に内包され、トレー外枠部分と一体化できるため、突起部分が容易に破損脱落し難いという効果を発揮できる。
【００２６】
【実施例】
以下に、本発明を実施例および比較例により詳しく述べる。
トレーの材料および突起部分の材料としては、材料Ａ：住友化学工業株式会社製ＰＰＥ系導電性耐熱ＩＣトレー用材料であるアステム（商品名）ＥＬ１６０、材料Ｂ：住友化学工業株式会社製ＰＰＥ系導電性耐熱ＩＣトレー用材料であるアステム（商品名）ＥＬ１６０Ｔ、材料Ｃ：住友化学工業株式会社製ＰＰＥ系非導電性耐熱材料のアートレックス（商品名）１１６０ＰＣＸＴＡの３種の材料を用い、表１に示したとおり、突起部分を置換したトレーと置換しなかったトレーを加工した。
【００２７】
トレーの加工は、各材料のペレットを１２０℃で３時間の熱風乾燥し、熱風乾燥した材料を東芝機械製ＩＳ２２０Ｅ型射出成形機によって、材料ＡおよびＣはシリンダー温度３３０℃の条件で、材料Ｂは３４０℃の条件で、オイル温度１５５℃で循環温調を行ったＪＥＤＥＣ規格トレー金型内に射出成形を行いトレー成形品を得た。
【００２８】
突起部分を置換したトレーを成形する場合には、ＪＥＤＥＣ規格トレー金型内の突起部分の設置箇所に、あらかじめ用意した突起部分を取り付けた後、上記のトレー成形方法によってインサート成形して、一体化を行った。
【００２９】
突起部分が材料ＡおよびＣのときは、各材料のペレットを１２０℃で３時間の熱風乾燥し、熱風乾燥した材料を、住友重機械工業製サイキャップ（商品名）０．５ｏｚ射出成形機を用いて、シリンダー温度３３０℃の条件で、８０℃の熱水循環温調を行った図３の形状が得られる射出成形用金型内に射出成形を行い突起部分の成形品を得た。
【００３０】
突起部分が材料Ｂのときは、トレー成形品の突起部分を切削加工して、図３の形状に加工したものを用いた。
【００３１】
上記の方法で成形したトレーについて、以下の落下テストを行い、突起部分の破損脱落が発生する落下高さを測定した。
（落下テスト）
半導体集積回路装置の換わりに錘を入れたトレー１９枚と上蓋用トレー１枚を重ねて約５ｋｇとし、ポリプロピレン製樹脂バンドによって締結したものをトレー両端の突起部分の片側を下向きとし、トレー底面とコンクリート床面の角度が７５°となる様に落下させ、突起部分の破損脱落が発生する高さを１０ｃｍ刻みで測定した。
【００３２】
トレーとしての使用に支障がないことを判定するために、半導体集積回路装置の静電気破壊からの防止に必要な導電性を評価した。半導体集積回路装置を搭載する収納部分とトレー外枠底面部分の間の導電性を、ＭΩ計（横河電気製，ＤＩＧＩＴＡＬ　ＩＮＳＵＬＡＴＩＯＮ　ＴＥＳＴＥＲ　２４２６Ａ）を用いて、印加電圧を５００Ｖとして測定した。導通が１０の９乗Ω以下である場合を合格（○）とし、１０の９乗Ωを超えた場合を不合格（×）として判定した。
【００３３】
本発明のＪＥＤＥＣトレーとしては、トレーの使用に支障がない程度の導電性を備え、上記の落下テストにおいて、突起部分が破損脱落する落下高さが、半導体集積回路装置収納部分および／またはトレー外枠部分と同じ材料からなる突起部分が破損脱落する落下高さより、２０ｃｍ以上高い落下高さである場合を合格とした。表１に評価結果を示した。
【００３４】
【表１】
2004063839.tif 000002
【００３５】
実施例１は、本発明のトレーであり、材料Ｂのみからなるトレーである比較例１の突起部分を、比較例３の破損脱落高さを有するがトレーとしての使用には支障がある非導電性の材料Ｃからなる突起部分に置換したものであり、トレーとして使用するのに支障がない導電性を備え、突起部分が破損脱落する高さが高くなっていることが分かる。
【００３６】
実施例２は、本発明のトレーであり、材料Ａのみからなるトレーである比較例２の突起部分を、比較例１の破損脱落高さを有する材料Ｂからなる突起部分に置換したものであり、トレーとして使用するのに支障がない導電性を備え、突起部分が破損脱落する高さが高くなっていることが分かる。
【００３７】
比較例１〜３は、本発明ではないトレーであり、突起部分の材料を置換しなかったトレーである。
比較例４は、本発明ではないトレーであり、突起部分の材料は置換されているが、突起部分が破損脱落する高さが高くなっていないことが分かる。
【００３８】
【発明の効果】
以上、詳述したとおり、本発明によれば、突起部分が破損脱落し難いＪＥＤＥＣ規格の導電性半導体集積回路装置用トレーを得ることができる。
【図面の簡単な説明】
【図１】本発明のＪＥＤＥＣ規格の導電性半導体集積回路装置用トレーの一実施形態を示す斜図である。
【符号の説明】
１．半導体集積回路装置収納部分
２．トレー外枠部分
３．突起部分
【図２】図１のＡ−Ａ線に沿った断面図である。
【符号の説明】
１．突起部分
２．トレー外枠部分
３．水平方向突起部分
４．垂直方向突起部分
【図３】本発明の突起部分の一実施形態を示す４面図である。
【符号の説明】
１．ＪＥＤＥＣトレー突起部分
２．トレー名称等刻印部分
３．水平方向突起部分
４．垂直方向突起部分
【図１】
2004063839.tif 000003
【図２】
2004063839.tif 000004
【図３】
2004063839.tif 000005